(57)【要約】  光吸収層に対して正孔輸送層が配置される側から光を入射させるペロブスカイト型光電変換素子を提供する。  光電変換素子であって、ペロブスカイト型構造を有する化合物を含む光吸収層と、前記光吸収層の片側に配置される電子輸送層と、前記光吸収層のもう片側に配置される正孔輸送層と、を有し、前記正孔輸送層は、有機材料を含み、厚みが５０ｎｍ以下で、吸収ピーク波長が４００ｎｍ以下の蒸着層である。
2020174972.tif 000002
【特許請求の範囲】
【請求項１】
ペロブスカイト型構造を有する化合物を含む光吸収層と、
前記光吸収層の片側に配置される電子輸送層と、
前記光吸収層のもう片側に配置される正孔輸送層と、を有し、
前記正孔輸送層は、有機材料を含み、厚みが５０ｎｍ以下で、吸収ピーク波長が４００ｎｍ以下の蒸着層であり、
前記有機材料は、下記一般式（１）：
【化１】
2020174972.tif 000022
（式中、Ａは水素原子または有機基を表し、Ｒ１は同一または異なって窒素を含有しない有機基からなる置換基を表し、Ｒ２は同一または異なって置換基を表し、Ｒ３は同一または異なって窒素を含有しない有機基からなる置換基を表し、ｍ１は０〜４の整数を表し、ｍ２は０〜２の整数を表し、ｍ３は０〜４の整数を表す。）
で表される化合物、および／または、一般式（２）：
【化２】
2020174972.tif 000023
（式中、Ａは水素原子または有機基を表し、Ｒ４は同一または異なって窒素を含有しない有機基からなる置換基を表し、Ｒ５は同一または異なって窒素を含有しない有機基からなる置換基を表し、Ｒ６は同一または異なって置換基を表し、ｍ４は０〜４の整数を表し、ｍ５は０〜３の整数を表し、ｍ６は０〜３の整数を表す。）
で表される化合物であり、
前記光吸収層に対して前記正孔輸送層が配置される側から光を入射させる、
光電変換素子。
【請求項２】
前記正孔輸送層の吸収端波長が４５０ｎｍ以下である、請求項１に記載の光電変換素子。
【請求項３】
前記有機材料の分子量が２７０以上２０００以下である、請求項１または２に記載の光電変換素子。
【請求項４】
前記正孔輸送層がドーパントを実質的に含有しない、請求項１から３のいずれかに記載の光電変換素子。
【請求項５】
前記正孔輸送層の前記光吸収層が配置される側とは反対側に配置される透明電極を有する、請求項１から４のいずれかに記載の光電変換素子。
【請求項６】
前記正孔輸送層と前記透明電極との間に配置されるバッファ層を有する、請求項５に記載の光電変換素子。
【請求項７】
前記電子輸送層の前記光吸収層が配置される側とは反対側に配置される透明電極を有する、請求項１から６のいずれかに記載の光電変換素子。
【請求項８】
光電変換する別の光電変換ユニットをさらに有する、請求項１から７のいずれかに記載の光電変換素子。
【請求項９】
前記別の光電変換ユニットが結晶シリコン基板を含む、請求項８に記載の光電変換素子。
【請求項１０】
基板の片側に、ペロブスカイト型構造を有する化合物を含む光吸収層を形成すること、および、
前記基板の片側に、有機材料を含む蒸着材料を蒸着させて、厚み５０ｎｍ以下で吸収ピーク波長が４００ｎｍ以下の正孔輸送層を形成すること、を含み、
前記有機材料は、下記一般式（１）：
【化３】
2020174972.tif 000024
（式中、Ａは水素原子または有機基を表し、Ｒ１は同一または異なって窒素を含有しない有機基からなる置換基を表し、Ｒ２は同一または異なって置換基を表し、Ｒ３は同一または異なって窒素を含有しない有機基からなる置換基を表し、ｍ１は０〜４の整数を表し、ｍ２は０〜２の整数を表し、ｍ３は０〜４の整数を表す。）
で表される化合物、および／または、一般式（２）：
【化４】
2020174972.tif 000025
（式中、Ａは水素原子または有機基を表し、Ｒ４は同一または異なって窒素を含有しない有機基からなる置換基を表し、Ｒ５は同一または異なって窒素を含有しない有機基からなる置換基を表し、Ｒ６は同一または異なって置換基を表し、ｍ４は０〜４の整数を表し、ｍ５は０〜３の整数を表し、ｍ６は０〜３の整数を表す。）
で表される化合物である、
光電変換素子の製造方法。
【請求項１１】
前記正孔輸送層の前記光吸収層が配置される側とは反対側に、透明電極を形成することを含む、請求項１０に記載の光電変換素子の製造方法。
【発明の詳細な説明】
【技術分野】
【０００１】
本発明は、光電変換素子および光電変換素子の製造方法に関する。
【背景技術】
【０００２】
有機金属のペロブスカイト型結晶を光吸収層として利用した太陽電池（ペロブスカイト型太陽電池）は、高変換効率を実現可能であり、近年、多数の報告がなされている（例えば、特許文献１および非特許文献１）。有機金属としては、例えば、一般式ＲＮＨ３ＭＸ３（式中、Ｒはアルキル基であり、Ｍは２価の金属イオンであり、Ｘはハロゲンである）で表される化合物が用いられている。中でも、ＣＨ３ＮＨ３ＰｂＸ３（Ｘ：ハロゲン）等のペロブスカイト型結晶は、例えば、スピンコート法等の溶液塗布により低コストで形成され得る。よって、このようなペロブスカイト型結晶を用いたペロブスカイト型太陽電池は、低コストかつ高効率の次世代太陽電池として注目されている。【０００３】
ペロブスカイト型太陽電池は、代表的には、上述のような光吸収層の片側に正孔輸送層を、もう片側に電子輸送層を有している。正孔輸送層の形成材料としては、一般的に、Ｓｐｉｒｏ−ＭｅＴＡＤなどの有機材料が用いられている。Ｓｐｉｒｏ−ＭｅＴＡＤで形成される正孔輸送層は光を吸収し得ることから、通常、光吸収層に対して光入射側とは反対側に配置される。その一方で、光吸収層に対して正孔輸送層が配置される側から光を入射させる形態が望まれる場合がある。
【先行技術文献】
【特許文献】
【０００４】
【特許文献１】特開２０１４−７２３２７号公報
【非特許文献】
【０００５】
【非特許文献１】G. Hodes, Science, 342, 317-318 (2013)
【発明の概要】
【発明が解決しようとする課題】
【０００６】
上記に鑑み、本発明は、光吸収層に対して正孔輸送層が配置される側から光を入射させるペロブスカイト型光電変換素子の提供を目的の１つとする。
【課題を解決するための手段】
【０００７】
本発明の１つの局面によれば、光電変換素子が提供される。この光電変換素子は、ペロブスカイト型構造を有する化合物を含む光吸収層と、前記光吸収層の片側に配置される電子輸送層と、前記光吸収層のもう片側に配置される正孔輸送層と、を有し、前記正孔輸送層は、有機材料を含み、厚みが５０ｎｍ以下で、吸収ピーク波長が４００ｎｍ以下の蒸着層であり、前記有機材料は、下記一般式（１）：
【化１】
2020174972.tif 000003
（式中、Ａは水素原子または有機基を表し、Ｒ１は同一または異なって窒素を含有しない有機基からなる置換基を表し、Ｒ２は同一または異なって置換基を表し、Ｒ３は同一または異なって窒素を含有しない有機基からなる置換基を表し、ｍ１は０〜４の整数を表し、ｍ２は０〜２の整数を表し、ｍ３は０〜４の整数を表す。）
で表される化合物、および／または、一般式（２）：
【化２】
2020174972.tif 000004
（式中、Ａは水素原子または有機基を表し、Ｒ４は同一または異なって窒素を含有しない有機基からなる置換基を表し、Ｒ５は同一または異なって窒素を含有しない有機基からなる置換基を表し、Ｒ６は同一または異なって置換基を表し、ｍ４は０〜４の整数を表し、ｍ５は０〜３の整数を表し、ｍ６は０〜３の整数を表す。）
で表される化合物であり、前記光吸収層に対して前記正孔輸送層が配置される側から光を入射させる。【０００８】
１つの実施形態においては、上記正孔輸送層の吸収端波長は４５０ｎｍ以下である。
１つの実施形態においては、上記有機材料の分子量は２７０以上２０００以下である。
１つの実施形態においては、上記正孔輸送層はドーパントを実質的に含有しない。
１つの実施形態においては、上記光電変換素子は、上記正孔輸送層の上記光吸収層が配置される側とは反対側に配置される透明電極を有する。
１つの実施形態においては、上記光電変換素子は、上記正孔輸送層と上記透明電極との間に配置されるバッファ層を有する。
１つの実施形態においては、上記光電変換素子は、上記電子輸送層の上記光吸収層が配置される側とは反対側に配置される透明電極を有する。
１つの実施形態においては、上記光電変換素子は、光電変換する別の光電変換ユニットをさらに有する。
１つの実施形態においては、上記別の光電変換ユニットは結晶シリコン基板を含む。【０００９】
本発明の別の局面によれば、光電変換素子の製造方法が提供される。この光電変換素子の製造方法は、基板の片側に、ペロブスカイト型構造を有する化合物を含む光吸収層を形成すること、および、前記基板の片側に、有機材料を含む蒸着材料を蒸着させて、厚み５０ｎｍ以下で吸収ピーク波長が４００ｎｍ以下の正孔輸送層を形成すること、を含み、前記有機材料は、下記一般式（１）：
【化３】
2020174972.tif 000005
（式中、Ａは水素原子または有機基を表し、Ｒ１は同一または異なって窒素を含有しない有機基からなる置換基を表し、Ｒ２は同一または異なって置換基を表し、Ｒ３は同一または異なって窒素を含有しない有機基からなる置換基を表し、ｍ１は０〜４の整数を表し、ｍ２は０〜２の整数を表し、ｍ３は０〜４の整数を表す。）
で表される化合物、および／または、一般式（２）：
【化４】
2020174972.tif 000006
（式中、Ａは水素原子または有機基を表し、Ｒ４は同一または異なって窒素を含有しない有機基からなる置換基を表し、Ｒ５は同一または異なって窒素を含有しない有機基からなる置換基を表し、Ｒ６は同一または異なって置換基を表し、ｍ４は０〜４の整数を表し、ｍ５は０〜３の整数を表し、ｍ６は０〜３の整数を表す。）
で表される化合物である。【００１０】
１つの実施形態においては、上記光電変換素子の製造方法は、上記正孔輸送層の上記光吸収層が配置される側とは反対側に、透明電極を形成することを含む。
【発明の効果】
【００１１】
本発明によれば、光吸収層に対して正孔輸送層が配置される側から光を入射させるペロブスカイト型光電変換素子を提供することができる。
【図面の簡単な説明】
【００１２】
【図１】本発明の１つの実施形態における光電変換素子の概略断面図である。
【図２】本発明の別の実施形態における光電変換素子の概略断面図である。
【図３】本発明の１つの実施形態における積層型の光電変換素子の概略断面図である。
【図４】実施例１および比較例１の外部量子効率の測定結果を示すグラフである。
【図５】反射防止層形成前後における外部量子効率の測定結果を示すグラフである。
【発明を実施するための形態】
【００１３】
以下、本発明の実施形態について説明するが、本発明はこれらの実施形態には限定されない。
【００１４】
図１は、本発明の１つの実施形態における光電変換素子の概略断面図である。光電変換素子（代表的には、太陽電池）１００は、基板（透明基板）１０、第１の電極層２１、電子輸送層３０、ペロブスカイト型構造を有する化合物（以下、ペロブスカイト化合物と称する）を含む光吸収層４０、正孔輸送層５０および第２の電極層２２をこの順に有する。電子輸送層３０は、ブロッキング層３１および多孔質担体層３２を含む。
【００１５】
光吸収層４０の両側に配置された電極層２１，２２はいずれも透明電極層とされている。したがって、図中の矢印で示すように、光吸収層４０に対し、光を第１の電極層２１（基板１０）側から入射させてもよく、第２の電極層２２側から入射させてもよく、第１の電極層２１側および第２の電極層２２側から入射させてもよい。後述するように、正孔輸送層５０は光学的な吸収ロスが抑制され得ることから、光吸収層４０に対して正孔輸送層５０が配置される側から（図示例では、第２の電極層２２側から）光を入射させても、光電変換効率に優れ得る。
【００１６】
図示しないが、光電変換素子１００は、その他の層を有していてもよい。その他の層の具体例としては、正孔輸送層５０と第２の電極層２２との間に配置されるバッファ層が挙げられる。その他の層の別の具体例としては、入射光の反射を防止し得る反射防止層（アンチリフレクト層）が挙げられる。反射防止層は、代表的には、光電変換素子１００の光入射側の最外層として配置される。図示例では、基板１０および／または第２の電極層２２の外側（光吸収層４０が配置されている側と反対側）に配置され得る。
【００１７】
基板１０としては、代表的には、ガラス、フィルム等の光を透過可能な透明基板で構成される。ガラスとしては、例えば、無アルカリガラスが挙げられる。フィルムとしては、例えば、ＰＥＴフィルム、アラミドフィルム、ポリイミドフィルム等が挙げられる。
【００１８】
上記透明電極層としては、例えば、フッ素ドープ酸化錫（ＦＴＯ）、錫ドープ酸化インジウム（ＩＴＯ）、酸化亜鉛（ＺｎＯ）等の単層体、あるいはこれらを積層して構成される積層体が挙げられる。透明電極層の厚みは、その構成により異なるが、代表的には１０ｎｍ〜１０００ｎｍである。透明電極層は、その形成材料に応じて、任意の適切な製膜方法に形成され得る。例えば、スプレー熱分解法、スパッタ法により形成される。
【００１９】
電子輸送層３０は、任意の適切な材料で形成され得る。電子輸送層の形成材料としては、例えば、酸化チタン、酸化亜鉛、酸化ニオブ、酸化ジルコニウム、酸化アルミニウム等の金属酸化物に代表される無機材料、ＰＣＢＭをはじめとするフラーレン系材料や、ペリレン系材料等の有機材料が挙げられる。これらの中でも、無機材料が好ましく用いられる。電子輸送層には、ドナーが添加されていてもよい。具体例としては、電子輸送層の形成材料として酸化チタンを採用する場合、ドナーとして、イットリウム、ユウロピウム、テルビウム等が用いられる。
【００２０】
図１に示す例では、電子輸送層３０は、ブロッキング層３１を含む。ブロッキング層３１は、シード層として機能し得る。具体的には、ブロッキング層３１は、例えば、光吸収層４０（ペロブスカイト化合物層）を形成する際、足場として層の成長を促進し得る。ブロッキング層３１は、好ましくは、酸化チタン（ＴｉＯ２）、酸化亜鉛（ＺｎＯ）等の金属酸化物を含む。好ましくは、ブロッキング層３１は、コンパクトＴｉＯ２で構成される。このような形態によれば、例えば、第１の電極層２１表面を緻密に覆うことができる。ブロッキング層３１の厚みは、例えば、光学的および電子注入の観点から、好ましくは５ｎｍ〜１００ｎｍであり、さらに好ましくは１０ｎｍ〜５０ｎｍである。
【００２１】
図１に示すように、電子輸送層３０は、ブロッキング層３１に加えて多孔質担体層３２を含むことが好ましい。多孔質担体層３２は、ブロッキング層３１よりも光吸収層４０が配置される側に配置される。多孔質担体層３２は、光吸収層４０の足場として機能し得る。また、多孔質担体層３２は、光吸収層４０の表面積を広くして、光吸収層４０により多く光を吸収させ得る。
【００２２】
多孔質担体層３２は、ブロッキング層３１に含まれる成分を含むことが好ましい。このような形態によれば、ブロッキング層３１と多孔質担体層３２との密着性を向上させ得る。その結果、電子輸送層３０と光吸収層４０との密着性の向上にも寄与し得る。具体的には、多孔質担体層３２の形成材料としては、金属酸化物を用いることが好ましく、中でも、ＴｉＯ２やＡｌ２Ｏ２を用いることが好ましい。多孔質担体層３２の厚みは、好ましくは５０ｎｍ〜３００ｎｍ、さらに好ましくは１００ｎｍ〜２００ｎｍである。このような範囲とすることで、例えば、光学的な吸収ロスを低減し得る。また、光吸収層４０が良好に形成され得る。
【００２３】
電子輸送層３０は、その構成や形成材料等に応じて、任意の適切な方法により形成され得る。形成方法としては、例えば、真空蒸着法、ＣＶＤ法、スパッタ法等のドライプロセス、スピンコート法、スプレー法、バーコート法等のウェットプロセスが挙げられる。
【００２４】
光電変換素子１００は、代表的には、基板１０に、各層を順次積層することにより作製される。図１に示すように、光吸収層４０よりも電子輸送層３０が基板１０側に配置される形態では、電子輸送層３０を形成してから光吸収層４０が形成される。このような積層順序によれば、光吸収層４０の足場として機能し得る多孔質担体層３２を良好に形成することができる。
【００２５】
例えば、光を光吸収層４０に対して正孔輸送層５０が配置される側から（図示例では、第２の電極層２２側から）のみ入射させる場合、電子輸送層３０の透光性は低く設定され得る。この場合、電子輸送層３０は、厚膜化することも可能である。
【００２６】
光吸収層４０は、ペロブスカイト化合物を含む。ペロブスカイト化合物は、例えば、一般式ＲＮＨ３ＭＸ３またはＣＨ（ＮＨ２）２ＭＸ３で表される。式中、Ｒはアルキル基であり、好ましくは炭素数１〜５のアルキル基であり、さらに好ましくはメチル基である。式中、Ｍは２価の金属イオンであり、好ましくはＰｂ、Ｓｎである。式中、Ｘはハロゲンであり、具体的には、Ｆ、Ｃｌ、Ｂｒ、Ｉが挙げられる。式中の３個のＸは、全て同一のハロゲン元素であってもよく、複数のハロゲン元素が混在していてもよい。ハロゲンの種類や比率を変更することにより、例えば、分光感度特性を変化させることができる。なお、上記式中のＲＮＨ３、ＣＨ（ＮＨ２）２のかわりに、部分的にアルカリ金属（例えば、Ｃｓ、Ｒｂ、Ｋ）を用いることも可能である。
【００２７】
光吸収層４０の厚みは、例えば５０ｎｍ〜１０００ｎｍである。例えば、光の吸収効率と励起子拡散長の観点から、光吸収層４０の厚みは、好ましくは３００ｎｍ〜５００ｎｍである。
【００２８】
光吸収層４０のＸ線回折法によるＰｅｒｏｖｓｋｉｔｅ（ＩＩＩ）の回折ピーク（２θ＝１４°）の半値幅は、代表的には０．１６〜０．２５である。
【００２９】
光吸収層４０は、上述のドライプロセスやウェットプロセスにより形成され得る。光吸収層４０は、例えば、ペロブスカイト化合物を形成する材料を含有する塗布液（例えば、溶液）を、スピンコート法等により塗布することにより形成される。具体的には、ペロブスカイト化合物としてＣＨ３ＮＨ３ＰｂＩ３を採用する場合、ジメチルスルホキシド、Ｎ,Ｎ−ジメチルホルムアミド等の溶媒に、ヨウ化鉛とヨウ化メチルアンモニウムを混合して得られる溶液をスピンコート法にて塗布し、得られた塗膜を加熱することにより、ＣＨ３ＮＨ３ＰｂＩ３結晶を成長させることができる。塗膜の表面に貧溶媒を接触させることにより、結晶性を向上させることもできる。
【００３０】
上述のドライプロセスとウェットプロセスとの組み合わせにより、光吸収層４０を形成することもできる。例えば、真空蒸着法によりヨウ化鉛の薄膜を形成し、その表面にヨウ化メチルアンモニウムのイソプロピルアルコール溶液を接触させることにより、ＣＨ３ＮＨ３ＰｂＩ３の結晶が得られる。薄膜の表面に溶液を接触させる方法としては、例えば、スピンコート等により溶液を塗布する方法や、溶液中に薄膜を浸漬する方法が挙げられる。例えば、後述するシリコン基板のテクスチャ構造（凹凸構造）により、溶液を接触させる面に凹凸を有する場合等、均一に溶液に接触させる観点から、浸漬法が好ましく用いられる。
【００３１】
正孔輸送層５０は、有機材料を含む蒸着層で構成される。蒸着層は製膜性に優れ得る。また、蒸着層を採用することにより、緻密度の高い膜が得られて正孔輸送層５０の厚みを薄くすることができる。その結果、光学的な吸収ロスが抑制され得る。加えて、ドーパント等の添加剤の使用は抑制され、光電変換素子の寿命の向上に寄与し得る。
【００３２】
正孔輸送層５０の厚みは、好ましくは５０ｎｍ以下、より好ましくは４５ｎｍ以下、さらに好ましくは４０ｎｍ以下、特に好ましくは３５ｎｍ以下である。一方、正孔輸送層５０の厚みは、好ましくは２０ｎｍ以上、より好ましくは１５ｎｍ以上、さらに好ましくは１０ｎｍ以上、特に好ましくは５ｎｍ以上である。このような範囲によれば、内部電界を十分確保して性能向上が期待される。
【００３３】
正孔輸送層５０の吸収ピーク波長は、４００ｎｍ以下であることが好ましい。このような範囲であれば、例えば、光吸収層４０に対して正孔輸送層５０が配置される側から光を入射させても、光電変換効率に優れ得る。吸収ピーク波長とは、吸光係数の極大値を示し、吸光係数の最大値を示す波長をいい、例えば、紫外可視分光光度計により吸収スペクトルを測定することにより求められる。
【００３４】
正孔輸送層５０の吸収端波長は、４５０ｎｍ以下であることが好ましい。このような範囲であれば、例えば、光吸収層４０に対して正孔輸送層５０が配置される側から光を入射させても、光電変換効率に優れ得る。上述のように、正孔輸送層５０はドーパント等の添加剤の使用が抑制され得るため、光学的な吸収ロスが抑制され、このような吸収端波長が良好に達成され得る。吸収端波長とは、例えば、紫外可視分光光度計により測定される吸収スペクトルの吸収端を示す波長をいう。
【００３５】
蒸着層は、同じ有機材料を用いて溶液法により形成された塗布層と比較して、緻密度が高くなり得る。例えば、溶液法により形成された塗布層ではピンホールが多く観察されるのに対し、蒸着層ではピンホールの形成が抑制され得る。また、上述のように、正孔輸送層５０はドーパント等の添加剤の使用が抑制され得るため、添加剤による突起の形成が抑制され得る。正孔輸送層５０表面において、ピンホールおよび突起が占める割合は、例えば、３０％以下である。ピンホールおよび突起が占める割合は、例えば、走査型電子顕微鏡（ＳＥＭ）による表面観察により異物をカウントすることにより求めることができる。
【００３６】
蒸着層は膜安定性に優れ得る。具体的には、蒸着層は、同じ有機材料を用いて溶液法により形成された塗布層と比較して、ガラス転移温度（Ｔｇ）が高くなり得る。
【００３７】
正孔輸送層５０に含まれる有機材料のＨＯＭＯは、例えば、隣接する層との関係から、−５．６０ｅＶ〜−４．７０ｅＶであることが好ましく、さらに好ましくは−５．５０ｅＶ〜−４．９０ｅＶである。正孔輸送層５０に含まれる有機材料のＬＵＭＯは、例えば、隣接する層との関係から、−３．６０ｅＶ〜−１．４０ｅＶであることが好ましく、さらに好ましくは−３．００ｅＶ〜−１．６０ｅＶである。なお、ＨＯＭＯは、例えば、大気下光電子分光法により測定することができる。
【００３８】
正孔輸送層５０に含まれる有機材料のバンドギャップ（ＨＯＭＯ−ＬＵＭＯギャップ）は、好ましくは２．７ｅＶ以上、さらに好ましくは３．０ｅＶ以上、特に好ましくは３．１ｅＶ以上である。吸収端を紫外領域とさせて、光学的な吸収ロスが抑制され得るからである。一方、正孔輸送層５０に含まれる有機材料のバンドギャップは、例えば、隣接する層との関係から、４．５ｅＶ以下であることが好ましく、さらに好ましくは４．０ｅＶ以下、特に好ましくは３．５ｅＶ以下である。なお、バンドギャップは、例えば、分光エリプソメトリーや分光光度計によって確認される。
【００３９】
正孔輸送層５０に含まれる有機材料としては、蒸着層を形成し得る限り、任意の適切な有機材料が採用され得る。正孔輸送層５０に含まれる有機材料としては、好ましくは、一般式（１）：
【化５】
2020174972.tif 000007
（式中、Ａは水素原子または有機基を表し、Ｒ１は同一または異なって窒素を含有しない有機基からなる置換基を表し、Ｒ２は同一または異なって置換基を表し、Ｒ３は同一または異なって窒素を含有しない有機基からなる置換基を表し、ｍ１は０〜４の整数を表し、ｍ２は０〜２の整数を表し、ｍ３は０〜４の整数を表す。）
で表される化合物、および／または、一般式（２）：
【化６】
2020174972.tif 000008
（式中、Ａは水素原子または有機基を表し、Ｒ４は同一または異なって窒素を含有しない有機基からなる置換基を表し、Ｒ５は同一または異なって窒素を含有しない有機基からなる置換基を表し、Ｒ６は同一または異なって置換基を表し、ｍ４は０〜４の整数を表し、ｍ５は０〜３の整数を表し、ｍ６は０〜３の整数を表す。）
で表される化合物が用いられる。蒸着層が良好に形成され得るからである。具体的には、極めて緻密な蒸着膜が形成され得る。また、光電変換効率の向上に寄与し得るからである。具体的には、上記ＨＯＭＯおよびＬＵＭＯを良好に満足し得る。また、上記バンドギャップを良好に満足し得、光学的な吸収ロスが抑制されて感度（特に、短波長の光（例えば、波長４２０ｎｍ以下の光）に対する感度）に優れ得る。さらに、高い正孔移動度を有し得る。その結果、ドーパント等の添加剤の使用の抑制に寄与し得る。
【００４０】
上記一般式（１）および（２）において、Ｒ１〜Ｒ６は置換基を表す。置換基の具体例としては、置換または無置換のアルキル基、置換または無置換のアルコキシ基、置換または無置換のアリール基、置換または無置換のアリールオキシ基等が挙げられる。中でも、無置換のアルキル基が好ましい。
【００４１】
上記アルキル基は、直鎖状であってもよく、分枝状であってもよく、環状であってもよい。好ましくは、直鎖状または分枝状である。アルキル基の炭素数は、例えば１〜２０であり、好ましくは１〜１２、さらに好ましくは１〜６、特に好ましくは１〜３（具体的には、メチル基、エチル基、ｎ−プロピル基またはイソプロピル基）である。
【００４２】
上記アルコキシ基は、直鎖状であってもよく、分枝状であってもよく、環状であってもよい。好ましくは、直鎖状または分枝状である。アルコキシ基の炭素数は、例えば１〜２０であり、好ましくは１〜１２、さらに好ましくは１〜６、特に好ましくは１〜３（具体的には、メトキシ基、エトキシ基、ｎ−プロポキシ基またはイソプロポキシ基）である。
【００４３】
上記アリール基は、単環芳香環由来の基であってもよく、多環芳香環由来の基であってもよい。アリール基の炭素数は、例えば６〜２２であり、好ましくは６〜１８、さらに好ましくは６〜１４、特に好ましくは６〜１０（具体的には、フェニル基、１−ナフチル基、２−ナフチル基等）である。
【００４４】
上記アリールオキシ基は、単環芳香環由来の基であってもよく、多環芳香環由来の基であってもよい。アリールオキシ基の炭素数は、例えば６〜２２であり、好ましくは６〜１８、さらに好ましくは６〜１４、特に好ましくは６〜１０（具体的には、フェニルオキシ基、１−ナフチルオキシ基、２−ナフチルオキシ基等）である。
【００４５】
Ｒ１が複数ある場合（ｍ１が２以上の場合）、複数のＲ１は同一でも異なっていてもよい。Ｒ２が複数ある場合（ｍ２が２以上の場合）、複数のＲ２は同一でも異なっていてもよい。Ｒ３が複数ある場合（ｍ３が２以上の場合）、複数のＲ３は同一でも異なっていてもよい。Ｒ４が複数ある場合（ｍ４が２以上の場合）、複数のＲ４は同一でも異なっていてもよい。Ｒ５が複数ある場合（ｍ５が２以上の場合）、複数のＲ５は同一でも異なっていてもよい。Ｒ６が複数ある場合（ｍ６が２以上の場合）、複数のＲ６は同一でも異なっていてもよい。また、Ｒ１〜Ｒ６は相互に同一でもよく異なっていてもよい。
【００４６】
上記一般式（１）において、ｍ１は置換基Ｒ１の個数を表し、０〜４の整数である。１つの実施形態においては、ｍ１は０（水素原子のみ）であることが好ましい。正孔輸送層５０は蒸着層であることから、例えば、有機溶媒への溶解性に関係なく、正孔輸送層（蒸着層）５０を形成し得るからである。
【００４７】
上記一般式（１）において、ｍ２は置換基Ｒ２の個数を表し、０〜２の整数である。１つの実施形態においては、ｍ２は０（水素原子のみ）であることが好ましい。正孔輸送層５０は蒸着層であることから、例えば、有機溶媒への溶解性に関係なく、正孔輸送層（蒸着層）５０を形成し得るからである。
【００４８】
上記一般式（１）において、ｍ３は置換基Ｒ３の個数を表し、０〜４の整数である。１つの実施形態においては、ｍ３は０（水素原子のみ）であることが好ましい。正孔輸送層５０は蒸着層であることから、例えば、有機溶媒への溶解性に関係なく、正孔輸送層（蒸着層）５０を形成し得るからである。
【００４９】
上記一般式（２）において、ｍ４は置換基Ｒ４の個数を表し、０〜４の整数である。１つの実施形態においては、ｍ４は０（水素原子のみ）であることが好ましい。正孔輸送層５０は蒸着層であることから、例えば、有機溶媒への溶解性に関係なく、正孔輸送層（蒸着層）５０を形成し得るからである。
【００５０】
上記一般式（２）において、ｍ５は置換基Ｒ５の個数を表し、０〜３の整数である。１つの実施形態においては、ｍ５は０（水素原子のみ）であることが好ましい。正孔輸送層５０は蒸着層であることから、例えば、有機溶媒への溶解性に関係なく、正孔輸送層（蒸着層）５０を形成し得るからである。
【００５１】
上記一般式（２）において、ｍ６は置換基Ｒ６の個数を表し、０〜３の整数である。１つの実施形態においては、ｍ６は０（水素原子のみ）であることが好ましい。正孔輸送層５０は蒸着層であることから、例えば、有機溶媒への溶解性に関係なく、正孔輸送層（蒸着層）５０を形成し得るからである。
【００５２】
上記一般式（１）および（２）において、Ａは有機基であることが好ましい。蒸着層が良好に形成され得るからである。
【００５３】
１つの実施形態においては、上記一般式（１）および（２）において、Ａは、下記一般式（３）：
【化７】
2020174972.tif 000009
（式中、Ａｒは２価の芳香族炭化水素基を表し、ｎは０または１を表し、Ｒ１は同一または異なって窒素を含有しない有機基からなる置換基を表し、Ｒ２は同一または異なって置換基を表し、Ｒ３は同一または異なって窒素を含有しない有機基からなる置換基を表し、ｍ１は０〜４の整数を表し、ｍ２は０〜２の整数を表し、ｍ３は０〜４の整数を表す。）
で表される基、または、一般式（４）：
【化８】
2020174972.tif 000010
（式中、Ａｒは２価の芳香族炭化水素基を表し、ｎは０または１を表し、Ｒ４は同一または異なって窒素を含有しない有機基からなる置換基を表し、Ｒ５は同一または異なって窒素を含有しない有機基からなる置換基を表し、Ｒ６は同一または異なって置換基を表し、ｍ４は０〜４の整数を表し、ｍ５は０〜３の整数を表し、ｍ６は０〜３の整数を表す。）
で表される基である。
【００５４】
上記一般式（３）および（４）において、Ｒ１〜Ｒ６およびｍ１〜ｍ６については、上述のとおりである。
【００５５】
上記一般式（３）および（４）において、Ａｒは２価の芳香族炭化水素基を表す。芳香族炭化水素基としては、例えば、単環芳香族炭化水素基、多環芳香族炭化水素基、縮合多環芳香族炭化水素基が挙げられる。好ましくは、Ａｒは、
【化９】
2020174972.tif 000011
である。
【００５６】
１つの実施形態においては、上記一般式（１）および（２）において、Ａは、窒素含有基である。具体例としては、
【化１０】
2020174972.tif 000012
、下記一般式（５）：
【化１１】
2020174972.tif 000013
（式中、Ｒ７は同一または異なって置換基を表し、Ｒ８は同一または異なって置換基を表し、ｍ７は０〜５の整数を表し、ｍ８は０〜５の整数を表す。）
で表される基が挙げられる。
【００５７】
上記一般式（５）の置換基の詳細については、上述のとおりである。
【００５８】
正孔輸送層５０に含まれる有機材料の分子量は、好ましくは２７０以上、さらに好ましくは３００以上、特に好ましくは４００以上である。一方、正孔輸送層５０に含まれる有機材料の分子量は、好ましくは２０００以下、さらに好ましくは１８００以下、特に好ましくは１５００以下である。このような範囲の分子量を有することにより、蒸着層が良好に形成され得る。具体的には、分子量が小さい材料は、昇華しやすく、蒸着量の制御が難しい傾向にある。分子量が大きい材料は、昇華温度が高く、蒸着前に分解してしまう傾向にある。また、昇華温度が高いと、正孔輸送層５０の形成の際に、光吸収層４０にダメージを与えてしまうおそれがある。
【００５９】
正孔輸送層５０の形成方法としては、例えば、有機材料を含む蒸着材料を任意の適切な蒸着法により蒸着させる方法が用いられる。蒸着法としては、例えば、物理蒸着法、化学蒸着法が挙げられる。物理蒸着法としては、例えば、真空蒸着法、スパッタリング、イオンプレーティング等が挙げられる。化学蒸着（ＣＶＤ）法としては、例えば、熱ＣＶＤ法、プラズマＣＶＤ法、光ＣＶＤ法等が挙げられる。これらの中でも、真空蒸着法が好ましく用いられる。例えば、正孔輸送層５０は、光吸収層４０を形成した後に形成される。この場合、例えば、光吸収層へのダメージを抑制する観点から、真空蒸着法において低製膜レートで製膜することが好ましい。
【００６０】
正孔輸送層５０（蒸着材料）は有機材料を主成分とする。正孔輸送層５０における有機材料の含有量は、例えば８０重量％以上であり、好ましくは９０重量％以上、より好ましくは９５重量％以上、さらに好ましくは９９重量％以上、特に好ましくは９９．５重量％以上、最も好ましくは１００重量％である。
【００６１】
正孔輸送層５０（蒸着材料）は、添加剤を含み得る。添加剤の具体例としては、リチウム、コバルト等の金属塩（例えば、ｂｉｓ（ｔｒｉｆｌｕｏｒｏｍｅｔｈｙｌｓｕｌｆｏｎｙｌ）ｉｍｉｄｅ  Ｌｉｔｈｉｕｍ、Ｃｏｂａｌｔ（ＩＩＩ）ｔｒｉｓ［ｂｉｓ（ｔｒｉｆｌｕｏｒｏｍｅｔｈｙｌｓｕｌｆｏｎｙｌ）ｉｍｉｄｅ］）、アクセプタ材料（例えば、テトラフルオロテトラシアノキノジメタン（Ｆ４ＴＣＮＱ））等のドーパントが挙げられる。添加剤の別の具体例としては、４−ｔｅｒｔ−ｂｕｔｈｙｌｐｙｒｉｄｉｅｎが挙げられる。好ましくは、正孔輸送層５０（蒸着材料）は、ドーパントを実質的に含有しない。具体的には、正孔輸送層（蒸着材料）におけるドーパントの含有量は１０重量％以下であることが好ましく、より好ましくは５重量％以下、さらに１重量％以下、特に好ましくは０．５重量％以下、最も好ましくは０重量％である。正孔輸送層を蒸着層とすることで、その厚みを薄くし得、ドーパントを実質的に含有させなくても性能（導電率）が保持され得る。また、上記所定の有機材料を用いることで、ドーパントを実質的に含有させなくても性能（導電率）が保持され得る。上記所定の有機材料を用いて蒸着層とすることにより、極めて良好に、ドーパントの使用を抑制し得る。
【００６２】
正孔輸送層５０と第２の電極層２２との間に配置されるバッファ層（例えば、正孔注入層）の形成材料としては、例えば、酸化モリブテン（ＭｏＯ３）、酸化タングステン（ＷＯ３）、酸化ニッケル（ＮｉＯ）、酸化銅（ＣｕＯ）、酸化錫（ＳｎＯ）等の金属酸化物、フッ化リチウム等のハロゲン化物（好ましくは、フッ化物）等が挙げられる。これらの中でも、金属酸化物（特に、酸化モリブテン、酸化ニッケル）を含むことが好ましい。バッファ層の厚みは、例えば１０ｎｍ〜１００ｎｍであり、好ましくは１０ｎｍ〜２０ｎｍである。バッファ層の形成方法としては、例えば、真空蒸着法が挙げられる。
【００６３】
上記反射防止層の形成材料としては、例えば、ＭｇＦ２、ＬｉＦ，ＳｉＯｘ，Ａｌ２Ｏ３等の低屈折率材料が挙げられる。反射防止層の厚みは、例えば５０ｎｍ〜２００ｎｍである。反射防止層の形成方法としては、任意の適切な方法が採用され得る。具体的には、形成材料としてＭｇＦ２を用いる場合、例えば、電子線蒸着法が採用される。
【００６４】
図２は、本発明の別の実施形態における光電変換素子の概略断面図である。光電変換素子２００は、透明基板１０、透明電極層２０、正孔輸送層５０、ペロブスカイト化合物を含む光吸収層４０、電子輸送層３０および金属電極層６０をこの順に有する。図示例では、図中の矢印で示すように、光吸収層４０に対して透明電極層２０（透明基板１０）が配置されている側から光を入射させる。透明基板１０、透明電極層２０、電子輸送層３０、ペロブスカイト化合物を含む光吸収層４０および正孔輸送層５０については、上述のとおりである。
【００６５】
金属電極層６０の形成材料としては、例えば、金、銀、アルミニウム等の金属が挙げられる。金属電極層６０の厚みは、代表的には１００ｎｍ〜５００ｎｍであり、好ましくは１００ｎｍ〜２００ｎｍである。金属電極層６０の形成方法としては、例えば、スパッタ法、イオンプレーティング法等のＰＶＤ法や抵抗加熱などといった公知の技術を用いればよく、生産性の観点からはスパッタ法が好ましく用いられる。
【００６６】
光電変換素子２００は、代表的には、基板１０に、各層を順次積層することにより作製される。図２に示すように、光吸収層４０よりも正孔輸送層５０が基板１０側に配置される形態では、正孔輸送層５０を形成した後に光吸収層４０が形成され得る。このような順序によれば、光吸収層４０への影響（ダメージ等）を考慮せずに、正孔輸送層５０を形成することができる。
【００６７】
図３は、本発明の１つの実施形態における積層型の光電変換素子の概略断面図である。光電変換素子３００は、第１の光電変換ユニット（トップセル）３０１および第２の光電変換ユニット（ボトムセル）３０２をこの順に有する。図示例では、図中の矢印で示すように、第１の光電変換ユニット３０１が配置されている側から光を入射させる。
【００６８】
積層型の光電変換素子を構成する光電変換ユニットの１つとして、上記ペロブスカイト化合物を含む光吸収層を有するペロブスカイト型光電変換ユニットが採用される。図示例では、第１の光電変換ユニット３０１に、ペロブスカイト型光電変換ユニットが採用されている。第１の光電変換ユニット３０１は、ペロブスカイト化合物を含む光吸収層４０と光吸収層４０の片側に配置された電子輸送層３０と光吸収層４０のもう片側に配置された正孔輸送層５０とを有する。図示例では、光吸収層４０の光入射側に正孔輸送層（蒸着層）５０が配置されている。電子輸送層３０は、ブロッキング層３１と多孔質担体層３２とを含む。なお、各層の詳細については、上述のとおりである。
【００６９】
上記ペロブスカイト型光電変換ユニットと組み合わせる光電変換ユニット（図示例では、第２の光電変換ユニット３０２）には、任意の適切な光電変換ユニットが採用され得る。好ましくは、ペロブスカイト型光電変換ユニットよりもバンドギャップが狭い光電変換ユニットが用いられる。例えば、高効率化が期待されるからである。ペロブスカイト型光電変換ユニットよりもバンドギャップが狭い光電変換ユニットとしては、例えば、シリコン系光電変換ユニット（代表的には、結晶シリコン系光電変換ユニット）が挙げられる。結晶シリコン系光電変換ユニットは、代表的には、結晶シリコン基板と、結晶シリコン基板の片側に配置される第１の導電層と、結晶シリコン基板のもう片側に配置される第２の導電層とを有する。結晶シリコン基板の導電型は、ｎ型であってもよく、ｐ型であってもよい。第１の導電層の導電型と第２の導電層の導電型とは異なる。具体的には、一方がｐ型であり、他方がｎ型である。
【００７０】
第２の光電変換ユニット３０２の基板（結晶シリコン基板）７０の光入射側に配置されている第１の導電層７１は、第１の光電変換ユニット３０１の光入射側に配置される導電層（正孔輸送層５０）と同一の導電型を有し、第２の光電変換ユニット３０２の基板７０の裏側に配置されている第２の導電層７２は、第１の光電変換ユニット３０１の裏側に配置される導電層（電子輸送層３０）と同一の導電型を有する。具体的には、第１の導電層７１はｐ型であり、第２の導電層７２はｎ型である。したがって、第１の光電変換ユニット３０１と第２の光電変換ユニット３０２とは直列接続されており、両者は同一方向の整流性を有する。
【００７１】
上記結晶シリコン系光電変換ユニットの具体例として、拡散型シリコン光電変換ユニット、ヘテロ接合シリコン光電変換ユニットが挙げられる。拡散型シリコン光電変換ユニットは、例えば、結晶シリコン基板の表面にホウ素やリン等のドープ不純物を拡散させて導電層（導電型シリコン系半導体層）を形成することにより得られる。ヘテロ接合シリコン光電変換ユニットは、例えば、単結晶シリコン基板に、非晶質シリコンや微結晶シリコン等の非単結晶シリコン系薄膜を製膜して導電層を形成することにより得られる。ここで、単結晶シリコン基板と非単結晶シリコン系薄膜との間で、ヘテロ接合が形成されている。ヘテロ接合シリコン光電変換ユニットは、単結晶シリコン基板と導電型シリコン系薄膜との間に、真性シリコン系薄膜を有することが好ましい。真性シリコン系薄膜を有することにより、単結晶シリコン基板への不純物の拡散を抑えつつ、表面パッシベーションを有効に行うことができる。
【００７２】
第２の光電変換ユニット（結晶シリコン系光電変換ユニット）３０２として、例えば、上記ヘテロ接合シリコン光電変換ユニットが採用される。基板７０として、例えば、ｎ型の単結晶シリコン基板が用いられる。図示しないが、基板７０は、光閉じ込め等の観点から、その表面にテクスチャ構造が形成されていてもよい。
【００７３】
ｎ型の単結晶シリコン基板７０の光入射側には、真性シリコン系薄膜（図示せず）を介して、ｐ型シリコン系薄膜（第１の導電層７１）が形成され、ｎ型の単結晶シリコン基板７０の裏側には、真性シリコン系薄膜（図示せず）を介して、ｎ型シリコン系薄膜（第２の導電層７２）が形成される。ここで、真性シリコン系薄膜は、上述の表面パッシベーションをより有効に行う等の観点から、基板７０の表面に、任意の適切な方法により、真性非晶質シリコン薄膜を製膜することで形成されることが好ましい。真性シリコン系薄膜の膜厚は、好ましくは２ｎｍ〜１５ｎｍである。
【００７４】
上記導電型シリコン系薄膜（導電層７１，７２）の形成材料としては、例えば、非晶質シリコン、微結晶シリコン（非晶質シリコンと結晶質シリコンを含む材料）や、非晶質シリコン合金、微結晶シリコン合金等が用いられる。シリコン合金としては、例えば、シリコンオキサイド、シリコンカーバイド、シリコンナイトライド、シリコンゲルマニウム等が挙げられる。これらの中でも、導電型シリコン系薄膜は、非晶質シリコン薄膜であることが好ましい。導電型シリコン系薄膜（導電層７１，７２）の膜厚は、好ましくは３ｎｍ〜３０ｎｍである。
【００７５】
光電変換素子３００は、例えば、予め、第２の光電変換ユニット３０２を作製し、第２の光電変換ユニット３０２に、第１の光電変換ユニット３０１を構成する各層を順次形成することにより作製される。１つの実施形態においては、第１の光電変換ユニット３０１（トップセル）と第２の光電変換ユニット３０２（ボトムセル）との間には、例えば、両ユニットの電気的な接続や、電流マッチングのための入射光量の調整等を目的として、中間層（図示せず）を設けてもよい。別の実施形態においては、トップセルの最下層（図示例では、電子輸送層３０）および／またはボトムセルの最上層（図示例では、第１の導電層７１）に、中間層の機能の一部または全部を持たせてもよい。
【００７６】
上記ペロブスカイト化合物を含む光吸収層４０が吸収する光の波長範囲は、代表的には、ペロブスカイト化合物のバンドギャップで決まる。組み合わせる別の光電変換ユニットとの（トップセルとボトムセルとの）電流マッチングを取る観点から、ペロブスカイト化合物を含む光吸収層４０のバンドギャップは、１．５５ｅＶ〜１．７５ｅＶであることが好ましく、さらに好ましくは１．６ｅＶ〜１．６５ｅＶである。例えば、ペロブスカイト化合物が式ＣＨ３ＮＨ３ＰｂＩ３−ｙＢｒｙで表される場合、バンドギャップを１．５５ｅＶ〜１．７５ｅＶにするためにはｙ＝０〜０．８５程度が好ましく、バンドギャップを１．６０ｅＶ〜１．６５ｅＶにするためにはｙ＝０．１５〜０．５５程度が好ましい。
【００７７】
図示しないが、光入射側（図の上側）に配置される第１の光電変換ユニット３０１の光入射面には、代表的には、透明電極層が形成される。この透明電極層の表面には、キャリアの取出し効率を向上させる観点から、例えば、パターン状の金属電極がさらに設けられてもよい。第２の光電変換ユニット３０２の光入射側と反対側（裏側）には、裏面電極が設けられる。例えば、第２の光電変換ユニット３０２の裏面には、透明電極層が形成され、この透明電極層上に裏面金属電極が設けられ、裏面電極が構成される。
【００７８】
上記透明電極層の形成材料としては、酸化亜鉛（ＺｎＯ）、酸化錫（ＳｎＯ２）、酸化インジウム（Ｉｎ２Ｏ３）等の酸化物や、酸化インジウム錫（ＩＴＯ）等の複合酸化物等が好ましく用いられる。また、Ｉｎ２Ｏ３やＳｎＯ２にＷやＴｉ等をドープした材料を用いてもよい。このような透明導電性酸化物は、透明性を有しかつ低抵抗であるため、光励起キャリアを効率よく収集できる。透明電極層の製膜方法は、スパッタ法やＭＯＣＶＤ法等が好ましい。透明導電性酸化物以外に、Ａｇナノワイヤ等の金属細線や、ＰＥＤＯＴ−ＰＳＳ等の有機材料も用いられ得る。
【００７９】
光入射側の透明電極層としてＩＴＯ等の金属酸化物が用いられる場合、光電変換素子は、その最表面には反射防止層を有することが好ましい。反射防止層を最表面に有することにより、空気界面での屈折率差を小さくして反射光を低減し、光電変換素子に取り込まれる光量を増大できる。
【００８０】
上記裏面金属電極は、パターン状であってもよく、面状であってもよい。裏面電極には、長波長光の反射率が高く、かつ導電性や化学的安定性が高い材料を用いることが望ましい。このような特性を満たす材料としては、例えば、銀、銅、アルミニウム等が挙げられる。裏面電極は、例えば、印刷法、各種物理気相蒸着法、めっき法等により形成される。
【００８１】
積層型の光電変換素子は、実用的には、モジュール化されることが好ましい。例えば、基板とバックシートとの間に、封止材を介して光電変換素子を封止することで、モジュール化される。インターコネクタを介して複数のユニットを直列または並列に接続した後に封止してもよい。
【実施例】
【００８２】
以下、実施例によって本発明を具体的に説明するが、本発明はこれら実施例によって限定されるものではない。なお、各特性の測定方法は、断りがない限り、以下の通りである。
１．厚み
走査型電子顕微鏡（日立ハイテクノロジーズ製、Ｓ−４８００）による断面観察により算出した。
２．吸収率
紫外可視分光光度計（Ｐｅｒｋｉｎ  Ｅｌｍｅｒ製、ＬＡＭＢＤＡ）により測定した。【００８３】
［実施例１］
ガラス基板上に透明導電膜（ＦＴＯ）が形成された基板（Ｐｉｌｋｉｎｇｔｏｎ製、ＴＥＣ７）を準備した。この基板を、超純水、エタノール、アセトンにてそれぞれ１０分間超音波洗浄した後に乾燥した。その後、基板に、ＵＶオゾンにて３０分間表面処理を施した。【００８４】
続いて、基板の透明導電膜側（表面処理側）に、厚み３１ｎｍのコンパクトＴｉＯ２膜を製膜した。具体的には、５００℃に加熱した基板表面に、０．３／４．０体積％のチタンジイソプロポキシドビス（アセチルアセトナート）／エタノール溶液をスプレーパイロリシス法にて噴霧することにより製膜した。【００８５】
続いて、基板のコンパクトＴｉＯ２膜側に、厚み３５０ｎｍのメソポーラスＴｉＯ２膜を製膜した。具体的には、体積比０．７：０．３にてチタニアペースト（商品名：１８ＮＲ−Ｔ、Ｔｒａｎｓｐａｒｅｎｔ  Ｔｉｔａｎｉａ  Ｐａｓｔｅ  Ｄｙｅｓｏｌ社製）とエタノールとを混合し、超音波処理を施して分散液を得た。こうして得られた分散液を、マイクロピペットを用いて基板上に滴下し、５０００ｒｐｍの速度にて３０秒間スピンコートを実施した後、基板を５００℃の電気炉にて３０分間焼成することでメソポーラスＴｉＯ２膜を製膜した。【００８６】
続いて、基板のコンパクトＴｉＯ２膜（メソポーラスＴｉＯ２膜）側に、ＣＨ３ＮＨ３ＰｂＩ３（ＭＡＰｂＩ３）層を１８６ｎｍ〜２６７ｎｍの厚みで形成した。具体的には、基板上に１．１ＭのＭＡＰｂＩ３／ＤＭＳＯ溶液を、マイクロピペットを用いて基板上に滴下し、１０００ｒｐｍの速度にて７０秒間スピンコートを実施した。その後、５０００ｒｐｍの速度にて２０秒回転させている最中に、スポイトを用いてトルエンを０．５ｍｌ滴下した後、基板を基板温度１００℃で１０分間焼成することで、黒色のＭＡＰｂＩ３層を形成した。【００８７】
続いて、基板のＭＡＰｂＩ３層側に、厚み１５ｎｍの下記化合物（Ｉ）：
【化１２】
2020174972.tif 000014
（ＨＯＭＯ：−５．２ｅＶ）
からなる有機材料膜を、真空蒸着法にて製膜した。具体的には、化合物（Ｉ）が入ったアルミナるつぼを、タングステン線を加熱することによって温めることによって、化合物（Ｉ）を昇華させ、有機材料膜（吸収ピーク波長：３９７ｎｍ、吸収端波長：４４０ｎｍ）を製膜した。【００８８】
その後、基板の有機材料膜側に、厚み１０ｎｍのＭｏＯ３層を真空蒸着法により形成し、次いで、厚み８０ｎｍのＩＴＯ層をスパッタ法により形成した。こうして、光電変換素子（太陽電池）を作製した。【００８９】
［実施例２］
化合物（Ｉ）のかわりに化合物（ＩＩ）：
【化１３】
2020174972.tif 000015
（ＨＯＭＯ：−５．３７ｅＶ）
を用いて有機材料膜を製膜したこと以外は実施例１と同様にして、太陽電池を作製した。【００９０】
［実施例３］
化合物（Ｉ）のかわりに化合物（ＩＩＩ）：
【化１４】
2020174972.tif 000016
（ＨＯＭＯ：−５．２４ｅＶ）
を用いて有機材料膜を製膜したこと以外は実施例１と同様にして、太陽電池を作製した。【００９１】
［実施例４］
化合物（Ｉ）のかわりに化合物（ＩＶ）：
【化１５】
2020174972.tif 000017
（ＨＯＭＯ：−５．０４ｅＶ）
を用いて有機材料膜を製膜したこと以外は実施例１と同様にして、太陽電池を作製した。
なお、有機材料膜の製膜後、蒸着用ボートに残留物が確認された。【００９２】
［比較例１］
有機材料膜の製膜に際し、化合物（Ｉ）のかわりに
【化１６】
2020174972.tif 000018
で表されるＳｐｉｒｏ−ＭｅＴＡＤ（ＨＯＭＯ：−５．１ｅＶ）を用い、さらには、蒸着法のかわりに溶液法（溶液塗布）にて有機材料膜を製膜したこと以外が実施例１と同様にして、太陽電池を作製した。具体的には、クロロベンゼンに、Ｓｐｉｒｏ−ＯＭｅＴＡＤ、ｂｉｓ（ｔｒｉｆｌｕｏｒｏｍｅｔｈｙｌｓｕｌｆｏｎｙｌ）ｉｍｉｄｅ  Ｌｉｔｈｉｕｍ、Ｃｏｂａｌｔ（ＩＩＩ）ｔｒｉｓ［ｂｉｓ（ｔｒｉｆｌｕｏｒｏｍｅｔｈｙｌｓｕｌｆｏｎｙｌ）ｉｍｉｄｅ］および４−ｔｅｒｔ−ｂｕｔｈｙｌｐｙｒｉｄｉｅｎを混合した溶液を作製し、得られた溶液をスピンコート法によって基板のＭＡＰｂＩ３層側に塗布し、７０℃で３０分間加熱し、有機材料膜（吸収ピーク波長：３９０ｎｍ、吸収端波長：５８０ｎｍ）を製膜した。【００９３】
＜評価方法＞
ソーラーシミュレータを用いて、各実施例および比較例で得られた太陽電池の太陽電池特性（短絡電流密度（Ｊｓｃ）、開放電圧（Ｖｏｃ）、曲線因子（ＦＦ）および変換効率（Ｅｆｆ．））を測定した。測定は、ＩＴＯ層側から光を入射させた場合および基板側から光を入射させた場合のそれぞれについて行った。評価結果を表１に示す。なお、表１中のバンドギャップ（Ｅｇ）は、分光エリプソメトリー（ジェー・エー・ウーラム社製、Ｍ２０００）にて、Ｔａｕｃ−Ｌｏｒｅｎｔｚモデルにて算出した有機材料膜の光学的バンドギャップである。【００９４】
【表１】
2020174972.tif 000019
【００９５】
各実施例において優れた太陽電池特性が確認された（例えば、比較例１の基板側の値と比較した場合においても）。【００９６】
〈外部量子効率の測定〉
実施例１および比較例１で得られた太陽電池について外部量子効率を、分光感度測定装置を用いて測定した。測定結果を図４に示す。【００９７】
実施例１で得られた太陽電池のＩＴＯ層表面に反射防止層を形成した。具体的には、電子線蒸着法によって厚み１１５ｎｍのＭｇＦ２膜を製膜した。反射防止層形成前後における外部量子効率を測定した。測定結果を図５に示す。【００９８】
図５に示すように、波長３５０ｎｍから５５０ｎｍの範囲において顕著な感度の向上が確認された。【００９９】
［実施例５−１］
化合物（Ｉ）のかわりに化合物（Ｖ）：
【化１７】
2020174972.tif 000020
（ＨＯＭＯ：−５．２ｅＶ）
を用いて有機材料膜を製膜したこと、および、基板の有機材料膜側にＭｏＯ３層およびＩＴＯ層を形成するかわりに厚み１００ｎｍのＡｕ層を抵抗加熱蒸着により形成したこと以外は実施例１と同様にして、太陽電池を作製した。【０１００】
［実施例５−２］
厚み３０ｎｍの有機材料膜を製膜したこと、および、有機材料膜とＡｕ層との間に厚み３０ｎｍのＭｏＯ３層を介在させたこと以外は実施例５−１と同様にして、太陽電池を作製した。【０１０１】
［実施例５−３］
基板の有機材料膜側にＡｕ層を形成するかわりに、厚み８０ｎｍのＩＴＯ層をスパッタ法により形成し、次いで、厚み１００ｎｍのＡｇ層を真空蒸着法により形成したこと以外は実施例５−２と同様にして、太陽電池を作製した。【０１０２】
［参考例５−４］
厚み１１０ｎｍの有機材料膜を製膜したこと以外は実施例５−１と同様にして、太陽電池を作製した。【０１０３】
＜評価方法＞
ソーラーシミュレータを用いて、各実施例で得られた太陽電池の太陽電池特性（短絡電流密度（Ｊｓｃ）、開放電圧（Ｖｏｃ）、曲線因子（ＦＦ）および変換効率（Ｅｆｆ．））を測定した。測定は、基板側から光を入射させて行った。評価結果を表２に示す。【０１０４】
【表２】
2020174972.tif 000021
【０１０５】
実施例５−１から５−４において。有機材料膜にドーパントが含まれない。有機材料膜の厚みの厚い実施例５−４は他に比べて太陽電池特性が劣っている。
実施例５−２と実施例５−３との比較から、ＭｏＯ３層／ＩＴＯ層の組合せが好ましいと考えられる。
【符号の説明】
【０１０６】
１０．基板（透明基板）
２０．透明電極層
２１．電極層
２２．電極層
３０．電子輸送層
３１．ブロッキング層
３２．多孔質担体層
４０．光吸収層
５０．正孔輸送層
６０．金属電極層
７０．基板
７１．第１の導電層
７２．第２の導電層
１００．光電変換素子
２００．光電変換素子
３００．光電変換素子
３０１．第１の光電変換ユニット
３０２．第２の光電変換ユニット
【図１】
2020174972.tif 000026
【図２】
2020174972.tif 000027
【図３】
2020174972.tif 000028
【図４】
2020174972.tif 000029
【図５】
2020174972.tif 000030
【国際調査報告】
2020174972.tif 000031
2020174972.tif 000032
2020174972.tif 000033
2020174972.tif 000034